(57)【要約】  この全固体リチウムイオン二次電池は、正極層と、負極層と、前記正極層と前記負極層とに挟まれた固体電解質とを有する積層体と、前記積層体に接して設けられた防湿層とを備え、前記防湿層が、前記積層体に接して設けられた第一ガラス層と、前記第一ガラス層上に設けられた第二ガラス層とからなり、前記第一ガラス層の融点が前記第二ガラス層の融点よりも低い。
2018181545.tif 000002
【特許請求の範囲】
【請求項１】
正極層と、負極層と、前記正極層と前記負極層とに挟まれた固体電解質とを有する積層体と、
前記積層体に接して設けられた防湿層とを備え、
前記防湿層が、前記積層体に接して設けられた第一ガラス層と、前記第一ガラス層上に設けられた第二ガラス層とからなり、前記第一ガラス層の融点が前記第二ガラス層の融点よりも低いことを特徴とする全固体リチウムイオン二次電池。
【請求項２】
前記第一ガラス層の融点が４６５〜５６５℃である請求項１に記載の全固体リチウムイオン二次電池。
【請求項３】
前記第二ガラス層の融点が５５０〜７３０℃である請求項１に記載の全固体リチウムイオン二次電池。
【請求項４】
前記第一ガラス層に含まれる成分のうち最も多く含まれる成分が、Ｂｉ２Ｏ３、Ｖ２Ｏ５、Ｂ２Ｏ３よりなる群から選択される１種である請求項１〜請求項３のいずれか一項に記載の全固体リチウムイオン二次電池。
【請求項５】
前記第一ガラス層に含まれる成分のうち最も多く含まれる成分が、Ｂｉ２Ｏ３である請求項１〜請求項４のいずれか一項に記載の全固体リチウムイオン二次電池。
【請求項６】
前記第一ガラス層がＢｉ２Ｏ３を３０〜７０重量％含有する請求項１〜請求項５のいずれか一項に記載の全固体リチウムイオン二次電池。
【請求項７】
前記第二ガラス層に含まれる成分のうち最も多く含まれる成分が、ＳｉＯ２である請求項１〜請求項６のいずれか一項に記載の全固体リチウムイオン二次電池。
【請求項８】
前記第二ガラス層がＳｉＯ２を２０〜７０重量％含有する請求項１〜請求項７のいずれか一項に記載の全固体リチウムイオン二次電池。
【請求項９】
前記正極層と、前記負極層と、前記正極層と前記負極層とに挟まれた前記固体電解質とが、相対密度８０％以上であることを特徴とする請求項１〜請求項８のいずれか一項に記載の全固体リチウムイオン二次電池。
【発明の詳細な説明】
【技術分野】
【０００１】
本発明は、全固体リチウムイオン二次電池に関する。
本願は、２０１７年３月２９日に、日本に出願された特願２０１７−６４３９９号に基づき優先権を主張し、その内容をここに援用する。
【背景技術】
【０００２】
従来、電池の電解質として、難燃性のポリマー電解質やイオン液体を用いることが検討されている。しかし、どちらの電解質も有機物の液体を含むことから、これを用いた電池における液漏れおよび液の枯渇の不安は拭い切れない。
一方、電解質としてセラミックスを用いる全固体リチウムイオン二次電池は、本質的に不燃であり、安全性が高い。このため、全固体リチウムイオン二次電池は、近年注目されている。【０００３】
全固体リチウムイオン二次電池では、活物質として、例えば、ＬｉＣｏＯ２、ＬｉＭｎ２Ｏ２、ＬｉＦｅＰＯ４、ＬｉＮｉＯ２等が用いられている。これらの活物質は、水分と反応しやすい。このため、従来の全固体リチウムイオン二次電池では、活物質と空気中の水分とが反応して活物質が劣化し、電池容量の低下をまねくことがあった。【０００４】
従来、活物質の劣化を防止する方法として、全固体リチウムイオン二次電池への水分の侵入を防止する技術がある。
例えば、特許文献１には、薄膜固体二次電池の表面を水分防止膜で被覆することが記載されている。また、特許文献１には、水分防止膜として、酸化珪素（ＳｉＯ２）や窒化珪素（ＳｉＮＸ）を使用することが開示されている。
また、特許文献２には、全固体リチウムイオン二次電池を樹脂で被覆することが記載されている。また、特許文献２には、全固体リチウムイオン二次電池を、ガラス層で密閉化することが開示されている。
【先行技術文献】
【特許文献】
【０００５】
【特許文献１】日本国特開２００８−２２６７２８号公報
【特許文献２】日本国特許第５１６５８４３号公報
【発明の概要】
【発明が解決しようとする課題】
【０００６】
しかしながら、従来の技術では、全固体リチウムイオン二次電池への水分の侵入を十分に防止できなかった。このため、全固体リチウムイオン二次電池への水分の侵入に起因する電池容量の低下を、より効果的に防止することが要求されていた。【０００７】
本発明は、上記課題に鑑みてなされたものであり、水分の侵入に起因する電池容量の低下が生じにくく、優れた信頼性を有する全固体リチウムイオン二次電池を提供することを課題とする。
【課題を解決するための手段】
【０００８】
本発明者は、上記課題を解決するために、鋭意検討を重ねた。
その結果、正極層と負極層と固体電解質とを有する積層体に接して、低融点のガラス材料で第一ガラス層を設け、その後、第一ガラス層上に第一ガラス層よりも高融点のガラス材料で第二ガラス層を設ければよいことを見出した。そして、第一ガラス層と第二ガラス層の２層からなる防湿層を設けることにより、水分の侵入に起因する電池容量の低下を防止できることを確認し、本発明を想到した。
すなわち、本発明は、以下の発明に関わる。【０００９】
本発明の一態様にかかる全固体リチウムイオン二次電池は、正極層と、負極層と、前記正極層と前記負極層とに挟まれた固体電解質とを有する積層体と、前記積層体に接して設けられた防湿層とを備え、前記防湿層が、前記積層体に接して設けられた第一ガラス層と、前記第一ガラス層上に設けられた第二ガラス層とからなり、前記第一ガラス層の融点が前記第二ガラス層の融点よりも低い。【００１０】
上記態様にかかる全固体リチウムイオン二次電池において、前記第一ガラス層の融点が４６５〜５６５℃であってもよい。【００１１】
上記態様にかかる全固体リチウムイオン二次電池において、前記第二ガラス層の融点が５５０〜７３０℃であってもよい。【００１２】
上記態様にかかる全固体リチウムイオン二次電池において、前記第一ガラス層に含まれる成分のうち最も多く含まれる成分が、Ｂｉ２Ｏ３、Ｖ２Ｏ５、Ｂ２Ｏ３よりなる群から選択される１種であってもよい。【００１３】
上記態様にかかる全固体リチウムイオン二次電池において、前記第一ガラス層に含まれる成分のうち最も多く含まれる成分が、Ｂｉ２Ｏ３であってもよい。【００１４】
上記態様にかかる全固体リチウムイオン二次電池において、前記第一ガラス層がＢｉ２Ｏ３を３０〜７０重量％含有してもよい。【００１５】
上記態様にかかる全固体リチウムイオン二次電池において、前記第二ガラス層に含まれる成分のうち最も多く含まれる成分が、ＳｉＯ２であってもよい。【００１６】
上記態様にかかる全固体リチウムイオン二次電池において、前記第二ガラス層がＳｉＯ２を２０〜７０重量％含有してもよい。【００１７】
上記態様にかかる全固体リチウムイオン二次電池において、前記正極層と、前記負極層と、前記正極層と前記負極層とに挟まれた前記固体電解質とが、相対密度８０％以上であってもよい。
【発明の効果】
【００１８】
本発明の一態様に係る全固体リチウムイオン二次電池は、水分の侵入に起因する電池容量の低下が生じにくく、優れた信頼性を有する。
【図面の簡単な説明】
【００１９】
【図１】第１実施形態にかかる全固体リチウムイオン二次電池の拡大断面模式図である。
【図２】図１の一部を拡大して示した拡大断面模式図である。
【図３】実施例１の全固体電池の走査型電子顕微鏡（ＳＥＭ）写真である。
【発明を実施するための形態】
【００２０】
本発明者は、鋭意検討した結果、以下に示す知見を得た。
すなわち、正極層と負極層と固体電解質とを有する積層体の表面に、高い防湿性を有するガラス層を形成するために、高融点のガラス材料を用いてガラス層を形成した。この場合、ガラス層と積層体との密着性が十分に得られず、積層体への水分の侵入を十分に防止できなかった。
【００２１】
そこで、積層体の表面に、低融点のガラス材料を含むスラリーを塗布し、熱処理することによりガラス材料を溶融させて固着させる方法を用いてガラス層を形成した。この場合、ガラス層を形成する際に積層体表面の凹凸に入り込んだ溶融したガラス材料が、硬化後に積層体に対してくさびのように働き（アンカー効果）、ガラス層と積層体との良好な密着性が得られた。しかし、ガラス層自体の防湿性が不十分であるため、積層体への水分の侵入を十分に防止できなかった。
【００２２】
そこで、本発明者は、ガラス材料の融点に着目してガラス層を２層構造とし、積層体に接する第一ガラス層を、積層体との密着性を重視して低融点のガラス材料で形成した。そして、第一ガラス層の外側に、製造時のインターミキシングによって第一ガラス層と良好な密着性が得られ、かつ高い防湿性の得られる高融点のガラス材料からなる第二ガラス層を形成した。その結果、積層体への水分の侵入を防止する高い効果が得られることを見出し、本発明を想到した。
【００２３】
以下、本発明について、図を適宜参照しながら詳細に説明する。以下の説明で用いる図面は、本発明の特徴をわかりやすくするために便宜上特徴となる部分を拡大して示している場合がある。したがって、図面に記載の各構成要素の寸法比率などは、実際とは異なっていることがある。以下の説明において例示される材料、寸法等は一例であって、本発明はそれらに限定されるものではなく、その要旨を変更しない範囲で適宜変更して実施することが可能である。
【００２４】
図１は、第１実施形態にかかる全固体リチウムイオン二次電池の拡大断面模式図である。図１に示す全固体リチウムイオン二次電池（以下、「全固体電池」と略記する場合がある。）１０は、積層体４と、第１外部端子５と、第２外部端子６と、防湿層２０とを備えている。
【００２５】
（積層体）
図２は、図１の一部を拡大して示した拡大断面模式図である。図２に示すように、積層体４は、１層以上の第１電極層１と、１層以上の第２電極層２と、第１電極層１と第２電極層２とに挟まれた固体電解質３とを有する。
各第１電極層１は、それぞれ第１外部端子５に接続されている。また、各第２電極層２は、それぞれ第２外部端子６に接続されている。
【００２６】
第１電極層１と、第２電極層２は、いずれか一方が正極層として機能し、他方が負極層として機能する。電極層の正負は、外部端子にいずれの極性を繋ぐかによって変化する。以下、理解を容易にするために、第１電極層１を正極層１とし、第２電極層２を負極層２とする。
【００２７】
図２に示すように、正極層１と負極層２は、固体電解質３を介して交互に積層されている。正極層１と負極層２の間で固体電解質３を介したリチウムイオンの授受により、全固体電池１０の充放電が行われる。
【００２８】
「正極層および負極層」
正極層１は、正極集電体層１Ａと、正極活物質を含む正極活物質層１Ｂとを有する。負極層２は、負極集電体層２Ａと、負極活物質を含む負極活物質層２Ｂとを有する。
【００２９】
正極集電体層１Ａ及び負極集電体層２Ａは、導電率が高いことが好ましい。そのため、正極集電体層１Ａ及び負極集電体層２Ａには、例えば、銀、パラジウム、金、プラチナ、アルミニウム、銅、ニッケル等を用いることが好ましい。これらの物質の中でも、銅は正極活物質、負極活物質及び固体電解質と反応しにくい。そのため、正極集電体層１Ａ及び負極集電体層２Ａに銅を用いると、全固体電池１０の内部抵抗を低減できる。なお、正極集電体層１Ａと負極集電体層２Ａを構成する物質は、同一でもよいし、異なってもよい。
【００３０】
正極集電体層１Ａ及び負極集電体層２Ａは、それぞれ正極活物質及び負極活物質を含んでもよい。各集電体層１Ａ、２Ａに含まれる活物質の含有比は、集電体として機能する限り特に限定はされない。各集電体層１Ａ、２Ａ中の活物質の含有比は、例えば、体積比率で１０〜３０％であることが好ましい。
【００３１】
正極集電体層１Ａが正極活物質を含むことにより、正極集電体層１Ａと正極活物質層１Ｂとの密着性が向上する。また、負極集電体層２Ａが負極活物質を含むことにより、負極集電体層２Ａと負極活物質層２Ｂとの密着性が向上する。
【００３２】
正極活物質層１Ｂは、正極集電体層１Ａの片面又は両面に形成される。例えば、正極層１と負極層２のうち、積層体４の積層方向の最上層に正極層１が形成されている場合、最上層に位置する正極層１の上には対向する負極層２が無い。そのため、最上層に位置する正極層１において正極活物質層１Ｂは、積層方向下側の片面のみにあればよい。
負極活物質層２Ｂも正極活物質層１Ｂと同様に、負極集電体層２Ａの片面又は両面に形成される。正極層１と負極層２のうち、積層体４の積層方向の最下層に負極層２が形成されている場合、最下層に位置する負極層２において負極活物質層２Ｂは、積層方向上側の片面のみにあればよい。
【００３３】
正極活物質層１Ｂは、電子を授受する正極活物質を含み、導電助剤および／または結着剤等を含んでもよい。負極活物質層２Ｂは、電子を授受する負極活物質を含み、導電助剤および／または結着剤等を含んでもよい。正極活物質及び負極活物質は、リチウムイオンを効率的に挿入、脱離できることが好ましい。
【００３４】
正極活物質及び負極活物質には、例えば、遷移金属酸化物、遷移金属複合酸化物を用いることが好ましい。具体的には、リチウムマンガン複合酸化物Ｌｉ２ＭｎａＭａ１−ａＯ３（０．８≦ａ≦１、Ｍａ＝Ｃｏ、Ｎｉ）、コバルト酸リチウム（ＬｉＣｏＯ２）、ニッケル酸リチウム（ＬｉＮｉＯ２）、リチウムマンガンスピネル（ＬｉＭｎ２Ｏ４）、ＬｉＮｉｘＣｏｙＭｎｚＯ２（ｘ＋ｙ＋ｚ＝１、０≦ｘ≦１、０≦ｙ≦１、０≦ｚ≦１）で表される複合金属酸化物、リチウムバナジウム化合物（ＬｉＶ２Ｏ５）、オリビン型ＬｉＭｂＰＯ４（ただし、Ｍｂは、Ｃｏ、Ｎｉ、Ｍｎ、Ｆｅ、Ｍｇ、Ｎｂ、Ｔｉ、Ａｌ、Ｚｒより選ばれる１種類以上の元素）、リン酸バナジウムリチウム（Ｌｉ３Ｖ２（ＰＯ４）３又はＬｉＶＯＰＯ４）、Ｌｉ２ＭｎＯ３−ＬｉＭｃＯ２（Ｍｃ＝Ｍｎ、Ｃｏ、Ｎｉ）で表されるＬｉ過剰系固溶体、チタン酸リチウム（Ｌｉ４Ｔｉ５Ｏ１２）、ＬｉｓＮｉｔＣｏｕＡｌｖＯ２（０．９＜ｓ＜１．３、０．９＜ｔ＋ｕ＋ｖ＜１．１）で表される複合金属酸化物等を用いることができる。
【００３５】
負極活物質及び正極活物質は、後述する固体電解質３に合わせて、選択してもよい。例えば、固体電解質３にＬｉ１＋ｎＡｌｎＴｉ２−ｎ（ＰＯ４）３（０≦ｎ≦０．６）を用いる場合は、正極活物質及び負極活物質にＬｉＶＯＰＯ４及びＬｉ３Ｖ２（ＰＯ４）３のうち一方又は両方を用いることが好ましい。正極活物質層１Ｂ及び負極活物質層２Ｂと固体電解質３との界面における接合が、強固なものになる。
【００３６】
正極活物質層１Ｂ又は負極活物質層２Ｂを構成する活物質には明確な区別がない。２種類の化合物の電位を比較して、より貴な電位を示す化合物を正極活物質として用い、より卑な電位を示す化合物を負極活物質として用いることができる。
【００３７】
「固体電解質」
固体電解質３は、リン酸塩系固体電解質であることが好ましい。固体電解質３としては、電子の伝導性が小さく、リチウムイオンの伝導性が高い材料を用いることが好ましい。
具体的には例えば、Ｌａ０．５Ｌｉ０．５ＴｉＯ３などのペロブスカイト型化合物や、Ｌｉ１４Ｚｎ（ＧｅＯ４）４などのリシコン型化合物、Ｌｉ７Ｌａ３Ｚｒ２Ｏ１２などのガーネット型化合物、Ｌｉ１．３Ａｌ０．３Ｔｉ１．７（ＰＯ４）３やＬｉ１．５Ａｌ０．５Ｇｅ１．５（ＰＯ４）３などのナシコン型化合物、Ｌｉ３．２５Ｇｅ０．２５Ｐ０．７５Ｓ４やＬｉ３ＰＳ４などのチオリシコン型化合物、Ｌｉ２Ｓ−Ｐ２Ｓ５やＬｉ２Ｏ−Ｖ２Ｏ５−ＳｉＯ２などのガラス化合物、Ｌｉ３ＰＯ４やＬｉ３．５Ｓｉ０．５Ｐ０．５Ｏ４やＬｉ２．９ＰＯ３．３Ｎ０．４６などのリン酸化合物、よりなる群から選択される少なくとも１種であることが望ましい。
【００３８】
（防湿層）
全固体電池１０は、積層体４に接して設けられ、積層体４への水分の侵入を防止する防湿層２０を有する。防湿層２０は、図１に示すように、積層体４の表面のうち、第１外部端子５及び第２外部端子６に覆われていない領域全てを覆うように設けられている。なお、第１外部端子５及び第２外部端子６に覆われていない積層体４の表面のうちの一部に、防湿層２０が設けられていない領域があってもよい。また、防湿層２０は、第１外部端子５及び第２外部端子６と外部との電気的な接続を妨げない範囲で、第１外部端子５及び第２外部端子６の外面を覆うように設けられていてもよい。
【００３９】
防湿層２０は、図１に示すように、第一ガラス層２１と第二ガラス層２２とからなる。第一ガラス層２１は、積層体４に接して設けられている。第二ガラス層２２は、第一ガラス層２１上に設けられている。第一ガラス層２１と第二ガラス層２２との界面には、第二ガラス層２２の製造時におけるインターミキシングによって、第一ガラス層２１の組成と第二ガラス層２２の組成との中間組成を有するインターミキシング層が形成されていることが好ましい。
【００４０】
第一ガラス層２１の積層体４側の面は、積層体４表面の凹凸に沿う形状を有している。言い換えると、第一ガラス層２１の一部が、積層体４表面の凹凸に入り込んでいる。
第一ガラス層２１の融点は、第二ガラス層２２の融点の融点よりも低い。第一ガラス層２１を形成している低融点のガラス材料は、第二ガラス層２２を形成している高融点のガラス材料と比較して、積層体４表面に塗布した後、溶融させることにより、積層体４表面の凹凸に入り込みやすい。第一ガラス層２１の形成時に積層体４表面の凹凸に入り込んだ溶融したガラス材料は、硬化後に積層体４に対してくさびのように働く。このため、第一ガラス層２１は、積層体４との密着性に優れる（第一ガラス層２１のアンカー効果）。
【００４１】
第一ガラス層２１の融点は４６５〜５６５℃であることが好ましく、５４０〜５６５℃であることがより好ましい。第一ガラス層２１の融点が４６５℃以上であると、より防湿機能の良好な第一ガラス層２１となる。また、第一ガラス層２１の融点が５６５℃以下であると、溶融させることにより高い流動性が得られる。その結果、積層体４表面に第一ガラス層２１となるガラス材料を含むスラリーを塗布した後、熱処理することによりガラス材料を溶融させて固着させる方法を用いて、容易に積層体４の凹凸に沿う形状を有する密着性の良好な第一ガラス層２１が得られる。
【００４２】
第一ガラス層２１の材料としては、Ｂｉ系ガラスが挙げられる。Ｂｉ系ガラスは、積層体４との密着性に優れる材料であるため、第一ガラス層２１の材料として好ましい。
Ｂｉ系ガラスとしては、第一ガラス層２１に含まれる成分のうち最も多く含まれる成分（以下、「主成分」という場合がある。）がＢｉ２Ｏ３であって、Ｂｉ２Ｏ３の他に、ＺｎＯ、Ｂ２Ｏ３、ＳｉＯ２、Ａｌ２Ｏ３、ＢａＯ、ＣａＯ、ＭｇＯ、ＳｒＯ、ＳＯ３、Ｐ２Ｏ５、Ｋ２Ｏ、ＺｒＯ２、Ｌｉ２Ｏ、ＴｉＯ２、ＣｕＯ、ＳｎＯ２、Ｖ２Ｏ５よりなる群から選択される１種以上を含むものが挙げられる。
【００４３】
第一ガラス層２１は、主成分が、Ｂｉ２Ｏ３、Ｖ２Ｏ５、Ｂ２Ｏ３よりなる群から選択される１種であることが好ましく、特に、主成分が、Ｂｉ２Ｏ３であることが好ましい。第一ガラス層２１がＢｉ２Ｏ３を含む場合、Ｂｉ２Ｏ３を３０〜７０重量％含有することが好ましい。このような第一ガラス層２１は、より密着性の良好な第一ガラス層２１が得られやすい。
【００４４】
第二ガラス層２２の融点は５５０〜７３０℃であることが好ましく、５５０〜６１０℃であることがより好ましい。第二ガラス層２２の融点が５５０℃以上であると、より防湿機能の良好な第二ガラス層２２となる。第二ガラス層２２の融点が７３０℃以下であると、第一ガラス層２１の表面に第二ガラス層２２となるガラス材料を含むスラリーを塗布した後、熱処理することによりガラス材料を溶融させて固着させる方法により、第二ガラス層２２を容易に形成できる。
【００４５】
第二ガラス層２２の材料としては、シリカ系ガラスが挙げられる。シリカ系ガラスは、第一ガラス層２１の材料として好ましいＢｉ系ガラスとの密着性が良好であり、かつ、防湿機能および物理的強度の良好な材料であるため、第二ガラス層２２の材料として好ましい。
シリカ系ガラスとしては、第二ガラス層２２に含まれる成分のうち最も多く含まれる成分がＳｉＯ２であって、ＳｉＯ２の他に、Ｂｉ２Ｏ３、ＺｎＯ、Ｂ２Ｏ３、Ａｌ２Ｏ３、ＢａＯ、ＣａＯ、ＭｇＯ、ＳｒＯ、ＳＯ３、Ｃｌ、Ｐ２Ｏ５、Ｋ２Ｏ、ＺｒＯ２、Ｎａ２Ｏ、Ｙ２Ｏ３、ＰｂＯ、Ｌｉ２Ｏよりなる群から選択される１種以上を含むものが挙げられる。
【００４６】
第二ガラス層２２は、主成分が、ＳｉＯ２であることが好ましい。第二ガラス層２２がＳｉＯ２を含む場合、ＳｉＯ２を２０〜７０重量％含有することが好ましい。このような第二ガラス層２２は、より防湿機能および物理的強度の良好な第二ガラス層２２が得られやすい。
【００４７】
（端子）
第１外部端子５及び第２外部端子６は、外部と電気的に接続されている。第１外部端子５は、図１に示すように、積層体４の側面（正極層１および負極層２の端面の露出面）に接して形成されている。第２外部端子６は、積層体４における第１外部端子５の形成されている側面とは別の側面に接して形成されている。
第１外部端子５及び第２外部端子６には、導電率が大きい材料を用いることが好ましい。例えば、銀、金、プラチナ、アルミニウム、銅、スズ、ニッケル、ガリウム、インジウム、およびこれらの合金などを用いることができる。第１外部端子５及び第２外部端子６は、単層でもよいし、複数層でもよい。
【００４８】
（全固体電池の製造方法）
（積層体の形成）
積層体４を形成する方法としては、同時焼成法を用いてもよいし、逐次焼成法を用いてもよい。
同時焼成法は、各層を形成する材料を積層した後、一括焼成により積層体を作製する方法である。逐次焼成法は、各層を順に作製する方法であり、各層を作製する毎に焼成工程を行う方法である。同時焼成法を用いた方が、逐次焼成法を用いる場合と比較して、少ない作業工程で積層体４を形成できる。また、同時焼成法を用いた方が、逐次焼成法を用いる場合と比較して、得られる積層体４が緻密になる。以下、同時焼成法を用いて積層体４を製造する場合を例に挙げて説明する。
【００４９】
同時焼成法は、積層体４を構成する各材料のペーストを作成する工程と、ペーストを塗布乾燥してグリーンシートを作製する工程と、グリーンシートを積層して積層シートとし、これを同時焼成する工程とを有する。
まず、積層体４を構成する正極集電体層１Ａ、正極活物質層１Ｂ、固体電解質３、負極活物質層２Ｂ、及び負極集電体層２Ａの各材料をペースト化する。
【００５０】
各材料をペースト化する方法は、特に限定されない。例えば、ビヒクルに各材料の粉末を混合してペーストが得られる。ここで、ビヒクルとは、液相における媒質の総称である。ビヒクルには、溶媒、バインダーが含まれる。
かかる方法により、正極集電体層１Ａ用のペースト、正極活物質層１Ｂ用のペースト、固体電解質３用のペースト、負極活物質層２Ｂ用のペースト、及び負極集電体層２Ａ用のペーストを作製する。
【００５１】
次いで、グリーンシートを作成する。グリーンシートは、作製したペーストをそれぞれＰＥＴ（ポリエチレンテレフタラート）フィルムなどの基材上に塗布し、必要に応じて乾燥させた後、基材を剥離して得られる。ペーストの塗布方法は、特に限定されない。例えば、スクリーン印刷、塗布、転写、ドクターブレード等の公知の方法を採用できる。
次に、作製したそれぞれのグリーンシートを、所望の順序、積層数で積み重ね、積層シートとする。グリーンシートを積層する際には、必要に応じアライメント、切断等を行う。
【００５２】
積層シートは、以下に説明する正極活物質層ユニット及び負極活物質層ユニットを作製し、これを積層する方法を用いて作製してもよい。
まず、ＰＥＴフィルムなどの基材上に、固体電解質３用ペーストをドクターブレード法により塗布し、乾燥してシート状の固体電解質層３を形成する。次に、固体電解質３上に、スクリーン印刷により正極活物質層１Ｂ用ペーストを印刷して乾燥し、正極活物質層１Ｂを形成する。次いで、正極活物質層１Ｂ上に、スクリーン印刷により正極集電体層１Ａ用ペーストを印刷して乾燥し、正極集電体層１Ａを形成する。さらに、正極集電体層１Ａ上に、スクリーン印刷により正極活物質層１Ｂ用ペーストを印刷して乾燥し、正極活物質層１Ｂを形成する。
【００５３】
その後、ＰＥＴフィルムを剥離することで正極活物質層ユニットが得られる。正極活物質層ユニットは、固体電解質層３／正極活物質層１Ｂ／正極集電体層１Ａ／正極活物質層１Ｂがこの順で積層された積層シートである。
同様の手順にて負極活物質層ユニットを作製する。負極活物質層ユニットは、固体電解質層３／負極活物質層２Ｂ／負極集電体層２Ａ／負極活物質層２Ｂがこの順に積層された積層シートである。
【００５４】
次に、一枚の正極活物質層ユニットと一枚の負極活物質層ユニット一枚とを積層する。この際、正極活物質層ユニットの固体電解質層３と負極活物質層ユニットの負極活物質層２Ｂ、もしくは正極活物質層ユニットの正極活物質層１Ｂと負極活物質層ユニットの固体電解質層３とが接するように積層する。これによって、正極活物質層１Ｂ／正極集電体層１Ａ／正極活物質層１Ｂ／固体電解質層３／負極活物質層２Ｂ／負極集電体層２Ａ／負極活物質層２Ｂ／固体電解質層３がこの順で積層された積層シートが得られる。
【００５５】
なお、正極活物質層ユニットと負極活物質層ユニットとを積層する際には、正極活物質層ユニットの正極集電体層１Ａが一の端面にのみ延出し、負極活物質層ユニットの負極集電体層２Ａが他の面にのみ延出するように、各ユニットをずらして積み重ねる。その後、ユニットを積み重ねた積層体の固体電解質層３が表面に存在しない側の面に、所定厚みの固体電解質層３用シートをさらに積み重ね、積層シートとする。
【００５６】
次に、作製した積層シートを一括して圧着する。圧着は、加熱しながら行うことが好ましい。圧着時の加熱温度は、例えば、４０〜９５℃とする。
次に、圧着した積層シートを、一括して同時焼成し、焼結体からなる積層体４とする。積層シートの焼成は、例えば、窒素雰囲気下で６００℃〜１０００℃に加熱することにより行う。焼成時間は、例えば、０．１〜３時間とする。
【００５７】
得られた焼結体（積層体４）は、アルミナなどの研磨材とともに円筒型の容器に入れて、バレル研磨してもよい。これにより積層体４の角の面取りをすることができる。そのほかの方法として、積層体４をサンドブラストにて研磨しても良い。この方法では特定の部分のみを削ることができるため好ましい。
【００５８】
前記焼結体（積層体４）において、正極層と、負極層と、正極層と負極層とに挟まれた固体電解質の相対密度が８０％以上であってもよい。相対密度が高い方が結晶内の可動イオンの拡散パスがつながりやすくなり、イオン伝導性が向上する。
以上の工程により、積層体４が得られる。
【００５９】
（防湿層の形成）
次に、第１外部端子５及び第２外部端子６の形成される領域を除く積層体４の表面を覆うように、防湿層２０を形成する。まず、焼結体４の表面のうち、防湿層２０を形成しない被形成面（図１に示す例では、第１外部端子５及び第２外部端子６の形成される領域）に、例えばテープなどを用いてマスキングを施す。
【００６０】
次に、第一ガラス層２１となるガラス材料を含むスラリーを、焼結体４の表面に塗布する。第一ガラス層２１となるガラス材料を含むスラリーとしては、例えば、水中に、第一ガラス層２１となるガラス材料を分散させたものを用いることができる。第一ガラス層２１となるガラス材料を含むスラリーには、必要に応じてバインダーなどが含まれていてもよい。第一ガラス層２１となるガラス材料を含むスラリーは、例えば、スプレーコート法、ディッピング法など公知の方法で塗布することができ、スプレーコート法を用いることが好ましい。
【００６１】
次に、第二ガラス層２２となるガラス材料を含むスラリーを、第一ガラス層２１となるガラス材料を含むスラリーを塗布してなる塗膜上に塗布する。第二ガラス層２２となるガラス材料を含むスラリーとしては、例えば、水中に、第二ガラス層２２となるガラス材料を分散させたものを用いることができる。第二ガラス層２２となるガラス材料を含むスラリーには、必要に応じてバインダーなどが含まれていてもよい。第二ガラス層２２となるガラス材料を含むスラリーの塗布方法としては、第一ガラス層２１となるガラス材料を含むスラリーと同様の方法などを用いることができる。
【００６２】
第二ガラス層２２となるガラス材料を含むスラリーを塗布してなる塗膜を形成した後、例えば、窒素雰囲気下で５００℃〜８００℃に加熱する熱処理を行って、第一ガラス層２１となるガラス材料および第二ガラス層２２となるガラス材料を溶融させる。このことにより、第一ガラス層２１のガラス材料が積層体４表面の凹凸に入り込む。その結果、積層体４と第一ガラス層２１との良好な密着性が得られる。また、上記の熱処理を行うことによって、第一ガラス層２１のガラス材料と第二ガラス層２２のガラス材料とのインターミキシングが生じる。その結果、第一ガラス層２１と第二ガラス層２２との良好な密着力が得られる。
その後、冷却して第一ガラス層２１および第二ガラス層２２となるガラス材料を硬化させて固着させる。以上の工程により、第一ガラス層２１と第二ガラス層２２とからなる防湿層２０が得られる。
【００６３】
（端子の形成）
次に、積層体４の表面のうち、防湿層２０の形成されていない、正極集電体層１Ａおよび負極集電体層２Ａが露出された側面に、第１外部端子５と第２外部端子６を形成する。第１外部端子５及び第２外部端子６は、正極集電体層１Ａおよび負極集電体層２Ａに、それぞれ電気的に接触するように形成する。
第１外部端子５及び第２外部端子６は、公知の方法により形成できる。具体的には例えば、スパッタ法、スプレーコート法、ディッピング法などを用いることができる。第１外部端子５及び第２外部端子６は、積層体４の表面のうち正極集電体層１Ａおよび負極集電体層２Ａが露出されている所定の部分にのみ形成する。このため、第１外部端子５及び第２外部端子６を形成する際には、積層体４の表面のうち第１外部端子５及び第２外部端子６を形成しない領域を、例えばテープなどを用いてマスキングを施してから形成する。
【００６４】
このようにして得られた本実施形態の全固体電池１０は、積層体４に接して設けられた防湿層２０を備えているので、水分の侵入に起因する電池容量の低下が生じにくく、優れた信頼性を有する。
【００６５】
以上、本発明の実施形態について図面を参照して詳述したが、各実施形態における各構成及びそれらの組み合わせ等は一例であり、本発明の趣旨から逸脱しない範囲内で、構成の付加、省略、置換、及びその他の変更が可能である。
【実施例】
【００６６】
（実施例１〜１３、比較例３）
固体電解質層３／正極活物質層１Ｂ／正極集電体層１Ａ／正極活物質層１Ｂ／固体電解質層３／負極活物質層２Ｂ／負極集電体層２Ａ／負極活物質層２Ｂ／固体電解質層３がこの順で積層されている積層体４を同時焼成法により作製した。各層の構成は以下とした。
正極集電体層１Ａ及び負極集電体層２Ａ：Ｃｕ＋Ｌｉ３Ｖ２（ＰＯ４）３
正極活物質層１Ｂ及び負極活物質層２Ｂ：Ｌｉ３Ｖ２（ＰＯ４）３
固体電解質３：Ｌｉ１．３Ａｌ０．３Ｔｉ１．７（ＰＯ４）３
同時焼成時の温度は８００℃とし、焼成時間は、１時間とした。【００６７】
次に、第一ガラス層２１となる表１に示す成分のガラス材料を水中に分散させたスラリーを作製し、スプレーコート法を用いて第１外部端子５及び第２外部端子６の形成される領域を除く積層体４の表面を覆うように塗布した。次に、第二ガラス層２２となる表２に示す成分のガラス材料を水中に分散させたスラリーを作製し、スプレーコート法を用いて第一ガラス層２１上に塗布した。
その後、窒素雰囲気下で６５０℃（実施例９は６８０℃、実施例１３は７５０℃）で３０分間熱処理を行い、第一ガラス層２１となるガラス材料および第二ガラス層２２となるガラス材料を溶融させた。その後、冷却して硬化させて第一ガラス層２１及び第二ガラス層２２を形成した。
以上の工程により、第一ガラス層２１と第二ガラス層２２とからなる防湿層２０を形成した。
次に、積層体４の表面のうち、防湿層２０の形成されていない、正極集電体層１Ａおよび負極集電体層２Ａが露出された対向する側面に、それぞれＩｎＧａのペーストを塗布し、第１外部端子５及び第２外部端子６を形成し、全固体電池１０を得た。【００６８】
【表１】
2018181545.tif 000003
【００６９】
【表２】
2018181545.tif 000004
【００７０】
（比較例１）
第二ガラス層となるガラス材料を含むスラリーを塗布しなかったこと以外は、実施例１と同様にして全固体電池を作製した。【００７１】
（比較例２）
第一ガラス層となるガラス材料を含むスラリーを塗布しなかったこと以外は、実施例１と同様にして全固体電池を作製した。【００７２】
実施例１〜１３および比較例１〜３の全固体電池について、以下に示す方法により、信頼性試験を行った。その結果を表３に示す。
また、表３に第一ガラス層および第二ガラス層の融点を合わせて示す。
なお、表３に示す「主成分」とは、ガラス層に含まれる成分のうち最も多く含まれる成分を意味する。【００７３】
「信頼性試験」
実施例１〜１３および比較例１〜３の全固体電池を充放電試験機にセットし、１００μＡの電流で電圧１．８Ｖまで充電した後、１００μＡの電流で０Ｖまで放電して初期の放電容量を測定した。再度、１．８Ｖまで充電した全固体電池を初期放電容量の５０％を放電させた。
次に、ＰＣＴ試験（プレッシャークッカー試験：ＴＡＢＡＩ  ＥＳＰＥＣ  コーポレーション製ＴＰＣ−４１１）機を温度１２０℃、湿度１００％ＲＨの条件で稼動した。全固体電池をＰＣＴ試験機内に放置し、１２時間、２４時間、４８時間、９６時間、１２０時間、１５０時間、２００時間、経過後、全固体電池を取り出し、室温で８時間以上放置したのち、初期の放電容量を測定したのと同様にして、耐湿試験後の放電容量を測定した。
信頼性試験投入前の全固体次電池の放電容量を１００％とし、信頼性試験投入後の全固体電池の放電容量が８０％超の容量を保持できる時間を測定した。【００７４】
【表３】
2018181545.tif 000005
【００７５】
表３に示すように、実施例１〜１３の全固体電池は、第二ガラス層を形成しなかった比較例１、第一ガラス層を形成しなかった比較例２、第一ガラス層の融点が第二ガラス層の融点よりも高い比較例３の全固体電池と比較して、信頼性試験の結果が良好であった。【００７６】
「顕微鏡観察結果」
実施例１の全固体電池について走査型電子顕微鏡（ＳＥＭ）を用いて断面を撮影した。その結果を図３に示す。図３において、符号２１は防湿層２０の第一ガラス層、符号２２は第二ガラス層、符号３は積層体４の表面に配置された固体電解質である。
図３に示すように、実施例１の全固体電池では、第一ガラス層２１の一部が、積層体４表面の凹凸に沿って、積層体４表面の凹凸に入り込んでいた。
【符号の説明】
【００７７】
１…正極層、１Ａ…正極集電体層、１Ｂ…正極活物質層、２…負極層、２Ａ…負極集電体層、２Ｂ…負極活物質層、３…固体電解質、４…積層体、５…第１外部端子、６…第２外部端子、１０…全固体リチウムイオン二次電池（全固体電池）、２０…防湿層、２１…第一ガラス層、２２…第二ガラス層。
【図１】
2018181545.tif 000006
【図２】
2018181545.tif 000007
【図３】
2018181545.tif 000008
【国際調査報告】
2018181545.tif 000009
2018181545.tif 000010
2018181545.tif 000011
2018181545.tif 000012